(57)【特許請求の範囲】
【請求項１】
モル比でＺｎ/Ａｌ=１超〜１００００、またはモル比でＺｎ/Ｇａ=１超〜１００００である、アルミニウム塩水溶液またはガリウム塩水溶液と、亜鉛塩水溶液、炭酸塩水溶液、およびアルカリ水溶液の沈殿物生成反応で生成される炭酸水和物を７００℃以上の温度で熱処理して無機抗菌性組成物を得る方法であって、
前記炭酸水和物が下式（１）で表されるハイドロジンカイトまたはその水和物を含有する、方法。
Ｍ４〜６（ＣＯ３）１〜３（ＯＨ）６〜７            （１）
Ｍ：亜鉛元素、アルミニウム、およびガリウムからなる群から選択される少なくとも一つの金属を示す。
【請求項２】
前記沈殿物生成反応で得られる沈殿物が、塩基性炭酸亜鉛並びに、亜鉛、アルミニウムおよび・またはガリウムの沈殿物を含む請求項１に記載の方法。
【発明の詳細な説明】
【技術分野】
【０００１】
本発明は、無機抗菌性組成物、その用途である無機抗菌性組成物を含む、化粧品、衣料品、樹脂材、セラミック材または金属材に関する。
【背景技術】
【０００２】
無機系抗菌剤は有機系抗菌剤と比較して、耐熱性、耐久性に優れ、不揮発性で効果も持続的である点から現在市場が拡大している。しかし無機系抗菌剤の代表として挙げられる銀は、変色、高価といった問題がある。そこで、人体に安全で安価な無機系抗菌剤として挙げられるのが金属酸化物である。中でも酸化亜鉛は暗所でも抗菌効果を発現し、さらに水中で中性を示すという点から様々な応用が期待される。
【０００３】
特許文献１は酸化亜鉛薄膜からなることを特徴とする抗菌性材料であるとされており、ドナー元素のドーピングも行えるとしている。しかし、スパッタ法によって形成される膜形状であるため利用範囲が限られ、たとえば化粧品への配合や繊維等への固定には不適当である。
【０００４】
特許文献２は、IIIB族金属元素およびIVB族金属元素から選択される金属元素を含有する、導電性の付与された酸化亜鉛微粒子からなる抗菌・防黴剤を記載する。その製造法として、酸化亜鉛粒子に第二成分金属を添加浸透させる方法が提供されている（［００２２］）。しかし本願出願人の知見では、この製造法ではドナー元素が亜鉛と置換固溶することは困難である。また、酸化亜鉛中に第二成分を置換型固溶させるためには、８００℃以上の高温が必要となり、出発酸化亜鉛がナノサイズの粒子であっても、粒成長することで表面積の低下が著しくなる。
【０００５】
特許文献３では、水を反応溶媒として亜鉛イオン、炭酸イオン、および水酸イオンをpH保持環境で反応させて、生成する塩基性炭酸亜鉛を焼成することにより製造される酸化亜鉛を有効成分とする、抗菌防黴剤が記載されている。この製造方法では亜鉛以外の金属を用いていない。また、この製造法における焼成温度は１５０℃〜４５０℃であると提示されている（［００１３］）。この焼成温度では酸化亜鉛の結晶成長も不十分であり、たとえ亜鉛以外の金属を添加して焼成しても、沈殿物中で固溶の促進がされない。
【先行技術文献】
【特許文献】
【０００６】
【特許文献１】特開2009-143841号公報
【特許文献２】特開2002-104823号公報
【特許文献３】特許3938447号
【発明の概要】
【発明が解決しようとする課題】
【０００７】
本発明では、耐熱性・耐久性・安全性に優れる特徴を有し、暗所でも効果を発現する安価な無機系抗菌剤として、上記の問題を解決し抗菌効果を格段に向上させた酸化亜鉛粉末、およびその製造法を提供する。
【課題を解決するための手段】
【０００８】
すなわち本発明は、以下を提供する。
（１）モル比でＺｎ/Ａｌ=１超〜１００００、またはモル比でＺｎ/Ｇａ=１超〜１００００である、アルミニウム塩水溶液またはガリウム塩水溶液と、亜鉛塩水溶液、炭酸塩水溶液、およびアルカリ水溶液の沈殿物生成反応で生成される炭酸水和物を７００℃以上の温度で熱処理して得られる無機抗菌性組成物。
（２）前記沈殿物生成反応で得られる沈殿物が、塩基性炭酸亜鉛並びに、亜鉛、アルミニウムおよび・またはガリウムの沈殿物を含む（１）に記載の無機抗菌性組成物。
（３）前記炭酸水和物が下式（１）で表されるハイドロジンカイトまたはその水和物を含有する（１）または（２）に記載の無機抗菌性組成物。
Ｍ４〜６（ＣＯ３）１〜３（ＯＨ）６〜７            （１）
Ｍ：亜鉛元素、アルミニウム、およびガリウムからなる群から選択される少なくとも一つの金属を示す。
（４）上記（１）ないし（３）のいずれかに記載の無機抗菌性組成物および化粧料用担体を含む化粧品。
（５）上記（１）ないし（３）のいずれかに記載の無機抗菌性組成物を繊維に固定する抗菌性繊維または前記抗菌性繊維を用いた抗菌性衣料品。
（６）上記（１）ないし（３）のいずれかに記載の無機抗菌性組成物を含む、または前記無機抗菌性組成物を含むコーティングを有する、樹脂材、セラミック材、または金属材。
（７）上記（１）ないし（３）のいずれか１項に記載の無機抗菌性組成物を含む医薬品、または前記無機抗菌性組成物を含む、または前記無機抗菌性組成物を含むコーティングを有する医療用物品。
【発明の効果】
【０００９】
本発明の無機抗菌性組成物は、塩基性炭酸亜鉛から脱水、脱炭酸することで得られる従来の酸化亜鉛に比べ、大腸菌などの菌類の増殖を防止し、かつ死滅能力に優れた抗菌剤である。
【図面の簡単な説明】
【００１０】
【図１】抗菌性評価に用いる実験条件を説明する模式図である。
【発明を実施するための形態】
【００１１】
１．本発明の無機抗菌性組成物
本発明は、モル比でＺｎ/Ａｌ=１超〜１００００、またはモル比でＺｎ/Ｇａ=１超〜１００００である、アルミニウム塩水溶液またはガリウム塩水溶液と、亜鉛塩水溶液、炭酸塩水溶液、およびアルカリ水溶液の沈殿物生成反応で生成される炭酸水和物を７００℃以上の温度で熱処理して得られる無機抗菌性組成物（以下、本発明の組成物ということがある）である。
以下で説明するように、本発明の組成物は、亜鉛酸化物にアルミニウムまたはガリウムがドープされた組成物である。その特徴は焼成前の前駆体の形態に特徴があり、その製造条件は、亜鉛塩水溶液、炭酸塩水溶液、アルミニウムまたはガリウム塩水溶液、およびアルカリ剤を混合し、水溶液のｐＨを一定に保持して攪拌して沈殿物を生成する反応時に一定に保持される異なるｐＨ値によって結晶性の異なる前駆体が生成され、異なる前駆体を焼成するとそれぞれ異なる亜鉛酸化物が得られる。
【００１２】
沈殿物の形態を決定する具体的な製造条件は、パラメーターを以下のＩ、IIとすると、
Ｉ組成
１．  モル比で、Ｚｎ/Ａｌ=５以上、Ｚｎ/Ｇａ=１０以上
２．  モル比で、Ｚｎ/Ａｌ=１超〜５未満、Ｚｎ/Ｇａ=１超〜１０未満
II沈殿反応時のｐＨ
ａ．  低ｐＨ、ｐＨ７．５未満、
ｂ．  好適ｐＨ、ｐＨ７．５〜９．５、
ｃ．  高ｐＨ、ｐＨ９．５超、
で表すことができる。
１）沈殿反応時のｐＨがａで組成が１の場合：ａ−１または、
沈殿反応時のｐＨがａで組成が２の場合：ａ−２
この条件では、炭酸水和物としては結晶性の低い混合物である。
２）沈殿反応時のｐＨがｂで組成が１の場合：ｂ−１
この条件では、前駆体がハイドロジンカイト単相（９０質量％以上）であり、
Ｍ４〜６（ＣＯ３）１〜３（ＯＨ）６〜７            （１）で示され、Ｍが亜鉛元素およびアルミニウム元素、または亜鉛元素およびガリウム元素である。ここで、Ｍ：亜鉛元素、アルミニウム、およびガリウムからなる群から選択される少なくとも一つの金属を示す。モル比でＺｎ/Ａｌ=５以上であり、またはモル比でＺｎ/Ｇａ=１０以上である、モル比の上限は大きくなるほど前駆体がドープ金属の少ない炭酸亜鉛主体のハイドロジンカイトが得られドープ金属の効果が見られなくなる。ドープ金属を前駆体中のハイドロジンカイト相に入れることはドープ金属量が少なくなると製造が困難（確実なドーピングが困難となり、抗菌能にバラツキが生じる）になるので、Ｚｎ/Ａｌ、またはＺｎ/Ｇａのモル比の上限は１００００以下が好ましく、より好ましくは１０００以下である。
３）沈殿反応時のｐＨがｂで組成が２の場合：ｂ−２
この条件では、亜鉛アルミ炭酸水酸化物、および亜鉛ガリウム炭酸水酸化物の異相が存在し、焼成によってスピネル相であるＺｎＡｌ２Ｏ４、ＺｎＧａ２Ｏ４、およびＡｌ２Ｏ３、Ｇａ２Ｏ３などの存在も認められた。このことから、これら異相が粒界に析出することで、導電性が劣化し、抗菌能の低下も認められた。
４）沈殿反応時のｐＨがｃで組成が１の場合：ｃ−１または、
沈殿反応時のｐＨがｃで組成が２の場合：ｃ−２
この条件では、前駆体に水酸化物、酸化物の異相が認められた。
【００１３】
酸化亜鉛の抗菌メカニズムには諸説あり、亜鉛イオンが細胞膜を破壊する機構、酸化亜鉛表面から発生する過酸化水素が細菌のDNAまたは酵素等を損傷して死滅させる機構等が考えられている。本発明者はこのうち、過酸化水素発生による抗菌性発現の効果が大きいと考え、本発明に至った。この過酸化水素は、酸化亜鉛が持つキャリアが粒子表面で酸素や水と接触することにより発生する。よって、組成物中の電子の数であるキャリア濃度の増加、キャリア移動度の向上を促すことで過酸化水素発生量が高まり、抗菌活性が向上すると考えることができる。
【００１４】
このキャリア濃度の増加、移動度の向上を実現するため、酸化亜鉛へのＡｌ、Ｇａの分子レベルでのドーピング、および固溶の促進、結晶性の向上がなされるような製造法の発明にいたった。
【００１５】
２．本発明の無機抗菌性組成物の製造方法
（沈殿物の製造）
本発明の無機抗菌性組成物は、アルミニウムおよび・またはガリウムの存在下で、亜鉛塩水溶液、炭酸塩水溶液、およびアルカリ水溶液の沈殿物生成反応で生成される前駆体の炭酸水和物を焼成して得られる。前駆体の炭酸水和物は、亜鉛塩水溶液、炭酸塩水溶液、およびアルカリ水溶液の沈殿物生成反応によって得られる反応物、および未反応物としての原料、副生物および原料から混入する不純物の混合物である。
好ましくは、アルミニウムおよび・またはガリウムの金属塩水溶液と亜鉛塩水溶液とを、ＺｎとＡｌの割合が、モル比でＺｎ/Ａｌ=１超〜１００００、またはＺｎとＧａの割合がモル比でＺｎ/Ｇａ=１超〜１００００の範囲で混合する。ただし未反応物を予想してＡｌまたはＧａを過剰量用いることができる。混合する際に、鉱化材またはｐＨ調製剤としての炭酸ナトリウム、炭酸水素ナトリウム、水酸化ナトリウム水溶液を用い、炭酸水素ナトリウム水溶液のｐＨを６．５〜１０．５、好ましくは７．５〜９．５の範囲で一定値に保ち攪拌する状態で、金属塩水溶液と炭酸塩水溶液の混合液に、水酸化ナトリウム水溶液を滴下し、アルカリ沈殿法によって生成される沈殿物を得る。
沈殿物は、炭酸水和物を含む沈殿物であり、好ましくは塩基性炭酸亜鉛並びに、亜鉛、アルミニウムおよび・またはガリウムの沈殿物を含む。より好ましくは焼成工程のための前駆体としてハイドロジンカイトを主成分として有する沈殿物を得るのが好ましい。
金属塩水溶液を滴下後、１０〜３０時間攪拌後、吸引濾過による固液分離、真空乾燥するのが好ましい。原料の炭酸源、亜鉛源、および鉱化材は後述するものに限定されるものではない。炭酸源には（ＮＨ４）ＣＯ３、Ｎａ２ＣＯ３、好ましくは、ＮａＨ（ＣＯ３）水溶液が挙げられ、亜鉛源は硫酸亜鉛、塩化亜鉛、酢酸亜鉛、硝酸亜鉛の中から選択され、鉱化材としてＮＨ３、またはＮａＯＨの使用が挙げられる。Ａｌ源，Ｇａ源は、硫酸塩、塩化塩、酢酸塩、硝酸塩から選択される。
焼成工程の前駆体としてのより好ましい沈殿物は、下式（１）で表されるハイドロジンカイトまたはその水和物を含有する。
Ｍ４〜６（ＣＯ３）１〜３（ＯＨ）６〜７            （１）
Ｍ：亜鉛元素、アルミニウム、およびガリウムからなる群から選択される少なくとも一つの金属を示す。
ハイドロジンカイトの存在は沈殿物をＸ線分析し、ＸＲＤ（Ｘ−線回折法）のピークによって確認できる。
（焼成処理）
上記のアルカリ沈殿法で得られた沈殿物（前駆体）を、７００℃以上、好ましくは１０００℃超から１３００℃以下の温度、さらに好ましくは１１００℃〜１２５０℃の温度で大気中などの酸化性雰囲気で熱処理して、ＺｎとＡｌの割合が、モル比でＺｎ/Ａｌ=１超〜１００００、またはＺｎとＧａの割合がモル比でＺｎ/Ｇａ=１超〜１００００である無機抗菌性組成物を得る。
焼成処理は、前駆体をペレットに成型して行ってもよく、ペレットを作成することなく、粉体のまま焼成してもよい。
【００１６】
３．本発明の無機抗菌性組成物の用途
本発明の組成物の用途は限定されない。具体的に例示すれば以下が例示できる。
（１）本発明の無機抗菌性組成物は、創傷治療剤と共に用いることで、抗菌性のある安全性、保存性の高い医薬品とすることができる。また創傷被覆材中に混合または表面に塗布して有用な医療品として用いることができる。
（２）本発明の無機抗菌性組成物は、化粧料用担体と共に用いることで、抗菌性のある安全性、保存性の高い化粧品とすることができる。
化粧料用担体品を例示すれば、清浄用化粧品、頭髪化粧品、基礎化粧品、メークアップ化粧品、芳香化粧品、日焼け化粧品、日焼け止め化粧品、爪化粧品、アイライナー化粧品、口唇化粧品、口腔化粧品、入浴用化粧品を例示することができる。特にＵＶＡカット化粧料においては、酸化亜鉛の紫外線吸収が期待できるなど、より好適な利用方法である。
【００１７】
具体的には、クレンジング、石鹸、液体ボディー洗浄、洗髪用化粧品類、シャンプー、リンス、ヘアーローション、ヘアーエッセンス、ヘアークリーム、ヘアートリートメント、ヘアーカラーリング剤、毛髪仕上げ用化粧品、育毛剤、化粧水、美容液類、化粧クリーム、乳液、パック、ジェル、マスク、エッセンス、ボディーローション、ボディークリーム、ひげ剃り用化粧料、ハンドケア剤、ファンデーション、チークメイクアップ、香水、コロン、日焼け止めクリーム、サンケア製品、マニキュア、美爪剤、アイメイクアップベース、アイメイクアップ、リップメイクアップ、口紅、歯磨き剤、洗口剤、浴用剤、さらに点眼液、座薬等に本発明の無機抗菌性組成物を含有させることができる。
【００１８】
（３）本発明の無機抗菌性組成物は、繊維に固定して抗菌性繊維、または前記抗菌性繊維を用いた抗菌性衣料品に用いれば有用性が高い。
繊維としては、天然繊維、合成繊維、ガラス繊維や金属繊維等の無機繊維を使用することができ、中でも溶融紡糸が可能な熱可塑性樹脂の合成繊維が好ましく使用される。合成繊維を形成する熱可塑性樹脂の例としては、ポリエステル、ポリアミド、ポリオレフィン、アクリル、ビニロン、ポリスチレン、ポリ塩化ビニル、ポリ塩化ビニリデン、ポリ乳酸、シルク、セルロース等を挙げることができ、用途等に応じて選択して使用することができる。また、複数種を組み合わせて使用してもよい。具体的には、たとえば、無機抗菌性組成物とバインダー樹脂との分散液を、繊維に含浸して乾燥させる方法が例示できる。
【００１９】
バインダー樹脂としては、ホットメルトパウダー、ラテックス、および水分散型エマルジョンよりなる群から選ばれる１種または２種以上の成分を含んでいても良く、市販の材料の中から適当なものを使用する事ができる。その具体例として、ホットメルトパウダーとしては、ポリエチレン、エチレン酢酸ビニル共重合樹脂（ＥＶＡ）、ポリエステル、ポリアミド等が挙げられる。ラテックスとしては、ＳＢＲ，ＮＢＲ，ポリウレタン等のゴム系ラテックス、ポリアクリレート、ポリ酢酸ビニル、エチレン酢酸ビニル共重合樹脂（ＥＶＡ）等の樹脂系ラテックス等が挙げられる。また水分散型エマルジョンとしては、アクリル系、アクリルスチレン系、アクリルシリコン系、ポリウレタン系、ポリエステル系、ポリアミド系等を挙げることができる。これらのバインダー樹脂の中で無機抗菌性組成物を水分散体として繊維基材に含浸塗布させるためには、水分散型エマルジョンが特に好ましく使用できる。
【００２０】
本発明の無機抗菌性組成物を繊維に固定する抗菌性繊維または抗菌性繊維を用いた抗菌性衣料品としては、一般の衣料品の他に、建築用繊維製品、不織布製品が挙げられ、床材、壁材として無機抗菌性組成物を有する材料が有用である。また、建築や自動車部品としてのエアフィルター用途等に好適に用いることができる。特に、建築材料、自動車キャビン内では、本発明の無機抗菌性組成物を含む抗菌性繊維を好適に用いることができる。
【００２１】
（４）さらに、本発明の無機抗菌性組成物は、無機抗菌性組成物を含む、または前記無
機抗菌性組成物を含むコーティングを有する、樹脂材、セラミック材、または金属材の用途に有用である。具体的には、本発明の無機抗菌性組成物は、樹脂材、セラミック材、または金属材中に含有されて、抗菌性材料として用いることができる。また、樹脂バインダーに混合されて、樹脂パネル、セラミックパネル、金属パネルなどにコーティングされて用いられれば、構造部材を抗菌性にすることができるので有用である。
【００２２】
（５）また、本発明の無機抗菌性組成物を含む医薬品としては、創傷治癒剤等の外用薬
に、用いることができ、または本発明の無機抗菌性組成物を含む、または前記無機抗菌性組成物を含むコーティングを有する医療用物品としては、創傷治癒剤に用いられる創傷被覆材が例示できる。
【実施例】
【００２３】
以下に実施例を用いて本発明を具体的に説明するが、本発明は実施例に限定されない。
【００２４】
＜本発明の無機抗菌性組成物の製造＞
反応容器に０．０４Ｍ炭酸水素ナトリウム水溶液を５００ｍＬ調整し、これとは別に滴下反応溶液として硝酸亜鉛と硝酸アルミニウムを混合して全モル濃度を０．１Ｍとした金属塩水溶液を１０００ｍＬ用意した。ｐＨ調製液として３０質量％水酸化ナトリウム水溶液を準備した。
ポンプを接続したｐＨコントローラを用いて、上記の炭酸水素ナトリウム溶液のｐＨを９．０に保ち攪拌を行った状態で、金属塩水溶液および水酸化ナトリウム水溶液を滴下した。金属塩水溶液を全て滴下した後、反応液は２０時間攪拌させた。
２０時間攪拌後、反応液を遠心分離によって固液分離し、得られた固体は水洗、遠心分離を３回繰り返した。このように洗浄した沈殿物を真空乾燥して塩基性炭酸亜鉛を得た。
この塩基性炭酸亜鉛をプレス機にてφ２０ｍｍ、重さ２ｇのペレットに成型した後、このペレットを１２００℃、４時間の条件で焼成を行った。
【００２５】
＜抗菌性評価サンプルの製造＞
（実施例１）
前記製造条件にて、ｐＨを９．０に保持、０．１Ｍ金属塩水溶液が、亜鉛とアルミニウムのモル比は１９９／１（９９．５：０．５）であり、焼成温度を１２００℃として製造した。
（実施例２）
前記製造条件にて、ｐＨを９．０に保持、０．１Ｍ金属塩水溶液が、亜鉛とガリウムのモル比が９９／１（９９：１．０）であり、焼成温度を１２００℃として製造した。
（実施例３）
前記製造条件にて、ｐＨを９．０に保持、０．１Ｍ金属塩水溶液が、亜鉛とアルミニウムのモル比は１９９／１（９９．５：０．５）であり、焼成温度を１０００℃として製造した。
【００２６】
（実施例４）
前記製造条件にて、ｐＨを９．０に保持、０．１Ｍ金属塩水溶液が、亜鉛とアルミニウムのモル比は１９９／１（９９．５：０．５）であり、焼成温度を１３００℃として製造した。
（実施例５）
前記製造条件にて、ｐＨを９．０に保持、０．１Ｍ金属塩水溶液が、亜鉛とアルミニウムのモル比は９／１（９０：１０）であり、焼成前の前駆体の組成がハイドロジンカイト単相でない、亜鉛アルミニウム炭酸水酸化物を含む前駆体を焼成温度を１２００℃として製造した。
（実施例６）
前記製造条件にて、ｐＨを９．０に保持、０．１Ｍ金属塩水溶液が、亜鉛とガリウムのモル比は４／１（８０：２０）であり、焼成前の前駆体の組成がハイドロジンカイト単相でない、亜鉛ガリウム炭酸水酸化物を含む前駆体を焼成温度を１２００℃として製造した。
【００２７】
（比較例１）
実施例３と同様の条件で、ただし焼成温度を４００℃として製造した。
（比較例２）
実施例３と同様の条件で、ただし焼成温度を６００℃として製造した。
（比較例３）
前記製造条件にて、ｐＨを９．０に保持、０．１Ｍ金属塩水溶液が、亜鉛とアルミニウムのモル比が１/１（５０：５０）であり、焼成前の前駆体の組成がハイドロジンカイト単相でない、亜鉛アルミニウム炭酸水酸化物である異相が支配的な前駆体に対して焼成温度を１２００℃として製造した。
（比較例４）
前記製造条件にて、ｐＨを９．０に保持、０．１Ｍ金属塩水溶液が、亜鉛とガリウムのモル比が１/１（５０：５０）であり、焼成前の前駆体の組成がハイドロジンカイト単相でない、亜鉛ガリウム炭酸水酸化物である異相が支配的な前駆体に対して焼成温度を１２００℃として製造した。
【００２８】
＜比表面積＞
上記のサンプルは全て熱処理後、メノウ乳鉢にて粉砕を行った。それぞれのサンプルのＢＥＴ比表面積を表１に表す。
【００２９】
【表１】
0006749747.tif 000002
【００３０】
＜抗菌性評価試験法＞
上記のサンプルに対して乾熱滅菌を１８０℃で２時間行い、１０ｇ/Ｌに調製して試験液とした。図１に示すように大腸菌（E.coli NBRC 3972）に対する上記サンプルの抗菌性効果を評価した。この試験液中に細菌懸濁液（１０７ＣＦＵｍｌ−１）を加え、暗所において３７℃で２０分間振とうした。対照として、サンプルを用いない細菌懸濁液をコントロールとした。振とう後の混合液は、普通寒天培地に５０μＬずつ播種し、３７℃で２４時間培養した。培養後、寒天培地に形成されたコロニー数をＮ’ＣＦＵ/ｍＬとし計測した。同様に、コントロールの寒天培地からコロニー数Ｎ０ＣＦＵ/ｍＬとし計測した。
＜結果＞
測定された菌数から、抗菌剤の効力として使用される死滅速度定数kを以下の式を用いて計算した。死滅速度定数とは、酸化亜鉛粉末の濃度を一定としたとき、酸化亜鉛と細菌懸濁液の処理時間と細菌の生存率から求められる以下の値である。
【００３１】
【数１】
0006749747.tif 000003
t：処理時間（秒）、  Ｎ：t秒振とう後の菌数、  Ｎ０：0秒における菌数。
【００３２】
なお抗菌活性の指標を表すに際して、Ｎ０/Ｎ＝Ｎ０ＣＦＵ/ｍＬ／Ｎ’ＣＦＵ/ｍＬとして測定し、ｋをそれぞれのサンプルのBET比表面積で割った表面積あたりの死滅速度定数としてｋ’で表し、表２に示す。
【００３３】
【表２】
0006749747.tif 000004
【００３４】
実施例、比較例の評価
実施例の抗菌性組成物は、大腸菌に対しての抗菌活性が著しく向上した。抗菌活性の性能指標である、表面積あたりの死滅速度定数ｋ’が比較例の組成物と比べて２．７倍〜１６３倍と格段に向上した。したがって本発明の酸化亜鉛粉末である無機抗菌性組成物は、抗菌剤として有用である。
【産業上の利用可能性】
【００３５】
本発明の無機抗菌剤組成物は、大腸菌などの菌類の増殖を防止し、かつ死滅能力に優れた抗菌剤である。本発明の無機抗菌剤組成物を化粧品、衣料品、および家具類、建材などに、粉体として材料中に添加、またはコーティング材中に添加して用いることで、耐熱性・耐久性・安全性に優れるという特徴を有し、暗所でも効果を発現する安価な無機系抗菌剤として利用される。また、食料品中に添加、または食料品の包装材中に添加して用いることで暗所でも効果を発現する安価な無機系抗菌剤として工業的有用性が高い。
【図１】
0006749747.tif 000005